(57)【要約】【課題】ガラスフリットを用いた基板の接合技術においてレーザ光の照射工程に係る生産性を向上させること。または、生産性高く作製可能な気密性の高い封止体、または発光装置を提供すること。【解決手段】ガラスフリットを溶融して得られた溶融体または焼結して得られた焼結体であるガラス層に対してレーザ光を照射して加熱する際、従来よりもその加熱の効率を高めるために、ガラス層の上面に接し、且つ該上面の一部が露出するように、レーザ光を吸収する材料をガラス層に付着させ、ガラス層の上面の一部と基板の接合面が接した状態でレーザ光を照射すればよい。【選択図】図１
2014103109.tif 000002
【特許請求の範囲】
【請求項１】
第１の基板上に、ガラスフリットの溶融体または焼結体を含むガラス層を形成し、
前記ガラス層の上面に、該上面の一部が露出するように光吸収材を付着させ、
前記ガラス層の前記上面の露出した一部と第２の基板とを密着させ、
前記ガラス層及び前記光吸収材にレーザ光を照射して、前記ガラス層と前記第２の基板とを溶着させる、
基板の接合方法。
【請求項２】
前記光吸収材は、有機顔料または無機顔料を含むことを特徴とする、
請求項１に記載の、基板の接合方法。
【請求項３】
前記ガラス層上に、前記光吸収材が分散した樹脂を形成し、
前記樹脂の一部を除去することにより、前記ガラス層上に前記光吸収材を付着させることを特徴とする、
請求項１又は請求項２に記載の、基板の接合方法。
【請求項４】
前記ガラス層は上面に凹凸形状を有することを特徴とする、
請求項１乃至請求項３のいずれか一に記載の、基板の接合方法。
【請求項５】
前記ガラス層の端部がテーパ形状となるように、前記ガラス層を前記第１の基板上に形成することを特徴とする、
請求項１乃至請求項４のいずれか一に記載の、基板の接合方法。
【請求項６】
請求項１乃至請求項５のいずれか一に記載の基板の接合方法において、
前記ガラス層を閉曲線状に形成し、
前記レーザ光を前記ガラス層に沿って走査しながら照射し、
前記第１の基板と、前記第２の基板と、前記ガラス層に囲まれた閉空間を形成する、
封止体の作製方法。
【請求項７】
第１の基板上に、ガラスフリットの溶融体または焼結体を含むガラス層を閉曲線状に形成し、
前記ガラス層の上面に、該上面の一部が露出するように光吸収材を付着させ、
第２の基板上に、一対の電極間に発光性の有機化合物を含む層が挟持された発光素子を形成し、
前記ガラス層の前記上面の露出した一部と前記第２の基板とを密着させ、
前記発光素子が前記第１の基板と、前記第２の基板と、前記ガラス層に囲まれた閉空間内に設けられるように、前記ガラス層及び前記光吸収材にレーザ光を照射して前記ガラス層と前記第２の基板とを溶着させる、
発光装置の作製方法。
【請求項８】
請求項７に記載の発光装置の作製方法において、
前記第１の基板上及び前記ガラス層上に、前記光吸収材が分散した樹脂を形成し、
前記樹脂の一部を除去することにより、前記ガラス層上に前記光吸収材を付着させると共に、前記第１の基板のガラス層が設けられていない領域に前記樹脂と前記光吸収材を含むカラーフィルタを形成することを特徴とする、
発光装置の作製方法。
【請求項９】
前記ガラス層は上面に凹凸形状を有することを特徴とする、
請求項７または請求項８に記載の、発光装置の作製方法。
【請求項１０】
前記ガラス層の端部がテーパ形状となるように、前記ガラス層を前記第１の基板上に形成することを特徴とする、
請求項７乃至請求項９のいずれか一に記載の、発光装置の作製方法。
【発明の詳細な説明】
【技術分野】
【０００１】
本発明は、一対の基板の接合方法に関する。また本発明は、封止体の作製方法に関する。また本発明は、発光装置の作製方法に関する。
【背景技術】
【０００２】
低融点ガラスを主成分としたガラスフリットを溶融、または焼結して得られたガラス（以下、ガラス層ともいう）を用いて２枚の基板を貼り合わせ、これらを接合する技術が知られている。また、この基板の接合技術を用いて高い気密性を有する封止体を形成する技術が知られている。特許文献１に記載された技術は、低融点ガラスを主成分としたガラスフリット（文献ではフリット材と記載）とバインダとを含むペーストをガラス基板の縁に沿って塗布し、当該ペーストを焼成してバインダを除去すると共にガラスフリットを溶融してガラス層（文献ではフリットガラスと記載）を形成し、当該ガラス基板と対向基板を重ね合わせてガラス層にレーザ光を照射して、ガラス層と対向基板を溶着させ、高い気密性を有する封止体を形成するものである。
【０００３】
このようなガラス層は、高いガスバリア性を有しているため、封止された内部を外部の雰囲気と隔離することができる。このようなガラス層を用いた封止方法は、例えば有機ＥＬ（Ｅｌｅｃｔｒｏ  Ｌｕｍｉｎｅｓｃｅｎｃｅ）素子や有機トランジスタのように、素子が大気（水分や酸素を含む）に曝されると急速にその性能が低下するような素子が適用されたデバイスに好適に用いることができる。
【０００４】
有機ＥＬ素子が適用されたデバイスとしては、例えば有機ＥＬ素子を光源として用いた照明装置や、薄膜トランジスタと有機ＥＬ素子を組み合わせた画像表示装置などが挙げられる。有機ＥＬ素子は膜状に形成可能で、大面積の素子を容易に形成できるため、面光源を有する照明装置を実現できる。また有機ＥＬ素子が適用された画像表示装置は、液晶表示装置等で必要であったバックライトが不要なため、薄型、軽量、高コントラストで且つ低消費電力駆動が可能な表示装置を実現できる。
【先行技術文献】
【特許文献】
【０００５】
【特許文献１】特開２０１１−６５８９５号公報
【発明の概要】
【発明が解決しようとする課題】
【０００６】
ガラスフリットとバインダを含むペースト（以下、フリットペーストともいう）を焼成して得られるガラス層と、これに接する基板とを溶着させる際、ガラス層のパターンに沿ってレーザ光を走査してガラス層を加熱することにより、ガラス層を介して２枚の基板を接合することができる。
【０００７】
ここで、当該接合方法を用いた封止技術が適用された装置の生産性の向上を図るために、レーザ光の照射工程において、工程時間の短縮をはじめとする工程の効率化が望まれている。特に２枚のガラス基板とガラス層によって封入されるデバイスが大型化するほど、レーザ光を走査させる距離が増大するため、その生産性に大きく影響してしまう。
【０００８】
しかしながら以下のような理由からレーザ光の走査速度を高めることは困難であった。
【０００９】
レーザ光の照射工程において、ガラス層の全部、または少なくとも接合界面近傍がほぼ完全に溶融する程度に加熱されるようにレーザ光を照射する必要がある。ここでガラス層への加熱が不十分であると、ガラス層自体や、該ガラス層と接合する基板との接合界面に隙間が生じてしまう、または接合が不十分で容易に剥離してしまうなどにより、気密性が破られる恐れがある。
【００１０】
また、レーザ光の走査速度を高めるために、レーザ光の照射強度を高めると、急激な温度変化によりガラス層や基板、またはこれらの接合界面にクラックが生じ、十分な封止能力を得られない場合もある。
【００１１】
したがって本発明の一態様は、ガラスフリットを用いた基板の接合技術においてレーザ光の照射工程に係る生産性を向上させることを課題の一とする。または、生産性高く作製可能な気密性の高い封止体、または発光装置を提供することを課題の一とする。
【課題を解決するための手段】
【００１２】
上記課題を解決するため、ガラスフリットを溶融して得られた溶融体または焼結して得られた焼結体であるガラス層に対してレーザ光を照射して加熱する際、従来よりもその加熱の効率を高めることに想到した。ガラスフリットを溶融または焼結してガラス層を形成した後、ガラス層の上面に接し、且つ該上面の一部が露出するように、レーザ光を吸収する材料をガラス層に付着させ、ガラス層の上面の一部と基板の接合面が接した状態でレーザ光を照射すればよい。
【００１３】
すなわち、本発明の一態様は、第１の基板上に、ガラスフリットの溶融体または焼結体を含むガラス層を形成し、ガラス層の上面に、該上面の一部が露出するように光吸収材を付着させ、ガラス層の上面の露出した一部と第２の基板とを密着させ、ガラス層及び光吸収材にレーザ光を照射して、ガラス層と第２の基板とを溶着させる、基板の接合方法である。
【００１４】
上記本発明の一態様によれば、ガラス層の上面に付着した光吸収材により、主に第２の基板と溶着するガラス層の上部を効果的に加熱することができる。したがって、従来と同一の照射強度のレーザ光を用いた場合であっても、その走査速度を向上させることができ、生産性を向上できる。また、従来と同一の走査速度であっても、照射強度の小さいレーザ光を用いることができるため、レーザ光の照射装置の消費電力の低減などにより生産性を向上できる。
【００１５】
さらに、ガラス層と第２の基板の溶着部分を効果的に加熱できるため、ガラス層と第２の基板の密着性や接合強度を向上できると共に、ガラス層中、及びガラス層と第２の基板との接合部分に隙間が生じる不具合を抑制できる。例えば、従来と同一の照射強度、同一の走査速度でレーザ光の照射を行った場合であっても、より効率的にガラス層を加熱できるため、接合強度を高めることができる。
【００１６】
また、上記本発明の一態様において、光吸収材は、有機顔料または無機顔料を含んでいることが好ましい。
【００１７】
また、上記本発明の一態様において、ガラス層上に、光吸収材が分散した樹脂を形成し、樹脂の一部を除去することにより、ガラス層上に光吸収材を付着させることが好ましい。
【００１８】
このような方法によれば、光吸収材を樹脂に分散した状態で用いることができるため、取り扱いが容易となる。その結果、例えば多様な樹脂の形成技術を適用することができる。さらに、ガラス層上の樹脂を除去することで容易に、ガラス層に光吸収材を付着させることができる。
【００１９】
また、本発明の一態様は、上記本発明の一態様において、ガラス層を閉曲線状に形成し、レーザ光をガラス層に沿って走査しながら照射し、第１の基板と、第２の基板と、ガラス層に囲まれた閉空間を形成することを特徴とする、封止体の作製方法である。
【００２０】
このような方法によれば、気密性の高い封止体を生産性高く作製することができる。
【００２１】
また、本発明の一態様は、第１の基板上に、ガラスフリットの溶融体または焼結体を含むガラス層を閉曲線状に形成し、ガラス層の上面に、該上面の一部が露出するように光吸収材を付着させ、第２の基板上に、一対の電極間に発光性の有機化合物を含む層が挟持された発光素子を形成し、ガラス層の上面の露出した一部と第２の基板とを密着させ、発光素子が第１の基板と、第２の基板と、ガラス層に囲まれた閉空間内に設けられるように、ガラス層及び光吸収材にレーザ光を照射してガラス層と第２の基板とを溶着させる、発光装置の作製方法である。
【００２２】
このような方法によれば、高い気密性を有する閉空間内に発光素子が封入され、極めて信頼性の高い発光装置を生産性高く作製することができる。
【００２３】
また、上記本発明の一態様において、第１の基板上及びガラス層上に、光吸収材が分散した樹脂を形成し、樹脂の一部を除去することにより、ガラス層上に光吸収材を付着させると共に、第１の基板のガラス層が設けられていない領域に樹脂と光吸収材を含むカラーフィルタを形成することが好ましい。
【００２４】
このような方法によれば、ガラス層に付着させる光吸収材に、カラーフィルタに含まれる顔料などの光吸収材を利用することができる。さらに、カラーフィルタの形成工程により同時にガラス層に光吸収材を付着させることができるため、工程や材料を増やすことなく、信頼性の高い発光装置を作製できる。
【００２５】
また、上記本発明の一態様において、ガラス層は上面に凹凸形状を有することが好ましい。
【００２６】
このような形状を有するガラス層を用いると、表面の凹部に光吸収材を捕捉して定着させることができる。特に、光吸収材として粒状の顔料を用いた場合には、効果的にガラス層の表面に顔料の粒子を定着させることができる。
【００２７】
また、上記本発明の一態様において、ガラス層の端部がテーパ形状となるように、ガラス層を第１の基板上に形成することが好ましい。
【００２８】
このような形状にガラス層を形成することで、ガラス層と第１の基板との接着面積を大きくでき、これらの密着性や接合強度を向上できる。さらに上述のように、ガラス層の上面に光吸収材を設けることでガラス層と第２の基板と密着性や接合強度を高めることができるため、第１の基板と第２の基板の密着性や接合強度を極めて高いものとすることができる。
【００２９】
またガラス層をその端部がテーパ形状となるように形成することで、ガラス層の露出した表面に均一に光吸収材を付着させることができるため、後のレーザ光の照射によってガラス層を効率的に加熱することができる。また特に、光吸収材をスピンコート法により形成する場合では、このような形状とすることで、ガラス層の端部の段差により付着する光吸収材の量（密度）に偏りが生じてしまうことを抑制できる。
【００３０】
なお、本明細書等において、閉曲線とは、両端が一致している連続曲線のことを言う。また、ここでいう曲線には、広義に直線や線分の概念を含むものとする。したがって、例えば四辺形の外周のように、複数の線分で構成され、且つ各々の線分の両端がそれぞれ他の線分の一端と一致している形状も、閉曲線の一態様である。また、円や楕円、曲率の異なる複数の曲線部が連続して構成された形状や、直線部分と曲線部分とが混在して構成された形状なども閉曲線の一態様である。
【００３１】
なお、本明細書中において、発光装置とは画像表示デバイス、もしくは光源（照明装置含む）をいう。また、発光装置にコネクター、例えばＦＰＣ（Ｆｌｅｘｉｂｌｅ  ｐｒｉｎｔｅｄ  ｃｉｒｃｕｉｔ）もしくはＴＣＰ（Ｔａｐｅ  Ｃａｒｒｉｅｒ  Ｐａｃｋａｇｅ）が取り付けられたモジュール、ＴＣＰの先にプリント配線板が設けられたモジュール、または発光素子が形成された基板にＣＯＧ（Ｃｈｉｐ  Ｏｎ  Ｇｌａｓｓ）方式によりＩＣ（集積回路）が直接実装されたモジュールも全て発光装置に含むものとする。
【発明の効果】
【００３２】
本発明によれば、ガラスフリットを用いた基板の接合技術においてレーザ光の照射工程に係る生産性を向上できる。または、生産性高く作製可能な気密性の高い封止体、または発光装置を提供できる。
【図面の簡単な説明】
【００３３】
【図１】本発明の一態様の、基板の接合方法及び封止体の作製方法を説明する図。
【図２】本発明の一態様の、基板の接合方法及び封止体の作製方法を説明する図。
【図３】本発明の一態様の、基板の接合方法及び封止体の作製方法を説明する図。
【図４】本発明の一態様の、基板の接合方法及び封止体の作製方法を説明する図。
【図５】本発明の一態様の、封止体を説明する図。
【図６】本発明の一態様の、発光装置の作製方法を説明する図。
【図７】本発明の一態様の、発光装置の作製方法を説明する図。
【図８】本発明の一態様の、発光装置を説明する図。
【図９】実施例に係る、カルシウム膜の透過率とその変動率の時間推移を示す図。
【発明を実施するための形態】
【００３４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００３５】
なお、本明細書で説明する各図において、各構成の大きさ、層の厚さ、または領域は、明瞭化のために誇張されている場合がある。よって、必ずしもそのスケールに限定されない。
【００３６】
（実施の形態１）
本実施の形態では、本発明の一態様の基板の接合方法と、これを用いた封止体の作製方法について説明する。
【００３７】
まず、第１の基板１０１上に、ガラスフリットを含有したフリットペースト（パターン）１０３を形成する（図１（Ａ））。ここでフリットペースト１０３は、第１の基板１０１の外周に沿って閉曲線状に設ける。
【００３８】
なお、第１の基板１０１と、後に説明する第２の基板１０２とを単純に接合するのみの場合、すなわちこれら２枚の基板とガラス層に囲まれた封止領域を形成する必要のない場合には、フリットペースト１０３は閉曲線状に設ける必要はなく、接合したい部位にのみ設ければよい。
【００３９】
フリットペースト１０３は、少なくとも低融点ガラスを含むガラスフリットと、バインダを含んで構成される。バインダは有機樹脂や有機溶媒を含む。また、フリットペースト１０３には、後のレーザ光の照射工程に用いるレーザ光を吸収する材料を含んでいてもよい。
【００４０】
ガラスフリットに用いるガラス材料としては、例えば酸化マグネシウム、酸化カルシウム、酸化バリウム、酸化リチウム、酸化ナトリウム、酸化カリウム、酸化ホウ素、酸化バナジウム、酸化亜鉛、酸化テルル、酸化アルミニウム、二酸化シリコン、酸化鉛、酸化スズ、酸化リン、酸化ルテニウム、酸化ロジウム、酸化鉄、酸化銅、酸化チタン、酸化タングステン、酸化ビスマス、酸化アンチモン、ホウ酸鉛ガラス、リン酸スズガラス、バナジン酸塩ガラス及びホウケイ酸ガラスよりなる群から選択された一以上の化合物を含むことが好ましい。
【００４１】
フリットペースト１０３を第１の基板１０１上に形成する方法としては、スクリーン印刷法などの印刷法、ディスペンス法などの方法を用いることができる。
【００４２】
続いて、フリットペースト１０３を加熱して、フリットペースト１０３内のガラスフリットを溶融または焼結してガラス層１０４を形成する（図１（Ｂ））。
【００４３】
フリットペースト１０３を加熱する方法としては、焼成炉、オーブン、またはホットプレートなどの加熱装置を用いてもよいし、レーザ光の照射により局所的にフリットペースト１０３を加熱してもよい。
【００４４】
フリットペースト１０３の加熱により、フリットペースト１０３内のバインダが除去される。さらにガラスフリットが溶融、または焼結することで一体となり、その後冷却することによりガラスフリットの溶融体または焼結体を含むガラス層１０４が形成される。このときガラス層１０４は、ガラスフリットが完全に溶融した後に溶着して一体となっていてもよいし、ガラスフリット同士が部分的に溶着した状態であってもよい。なお、フリットペースト１０３の加熱の条件によっては、バインダが完全に除去されずガラス層１０４の内部または表面に残存している場合もあるが、バインダを完全に除去することが好ましい。
【００４５】
続いて、ガラス層１０４上に、ガラス層１０４の上面の一部が露出するように光吸収材１０５を付着させる（図１（Ｃ））。
【００４６】
光吸収材１０５としては、後のレーザ光の照射工程に用いるレーザ光を吸収する材料を用いる。例えば、光吸収性を有する粒子や薄膜を用いることができる。
【００４７】
光吸収性の粒子としては、例えば無機顔料、有機顔料、または金属や金属酸化物を含むガラス粒子などが挙げられる。
【００４８】
無機顔料としては、酸化鉄系材料、クロム系材料、バナジウム−クロム系材料、アルミン酸コバルト系材料、バナジウム−ジルコニウム系材料、コバルト−クロム−鉄系材料などを用いることができる。また、このほかにカーボンブラックを用いることができる。
【００４９】
有機顔料としては、可視光領域の光を吸収するアゾ系、アントラキノン系、ナフトキノン系、イソインドリノン系、ペリレン系、インジゴ系、フルオレノン系、フェナジン系、フェノチアジン系、ポリメチン系、ポリエン系、ジフェニルメタン系、トリフェニルメタン系、キナクリドン系、アクリジン系、フタロシアニン系、キノフタロシアニン系等の顔料のほか、紫外線領域の光を吸収するベンゾトリアゾール系化合物、ヒドロキシベンゾフェノン系化合物、サリチレート系化合物等を用いることができる。
【００５０】
また、金属や金属酸化物を着色成分として含有した透光性のガラスを用いて、光を吸収するガラス粒子として用いてもよい。また、透光性のガラス中に上述した無機顔料を分散させた粒子を用いることもできる。
【００５１】
光吸収材１０５として光吸収性の粒子を用いる場合、その粒径は小さいほどガラス層１０４の表面に均一に付着させることができるため好ましい。また特に光吸収材１０５として顔料を用いる場合には、粒径が小さいほどレーザ光に対する透過率を向上できるため、後のレーザ光の照射工程において、ガラス層１０４の内部に到達するレーザ光の強度の減衰を抑制し、効果的にガラス層１０４の上面及び内部を加熱できるため好ましい。
【００５２】
光吸収材１０５に用いる光吸収性の粒子の粒径は、１ｎｍ以上１０μｍ以下、好ましくは１ｎｍ以上１μｍ以下、より好ましくは１ｎｍ以上１００ｎｍ以下の粒径とする。
【００５３】
また、このような光吸収性の粒子を、有機樹脂に分散させた状態で用いることもできる。有機樹脂に分散させることで取り扱いが容易になる。また、光吸収性の粒子は、液体に分散させた状態で用いてもよい。なお、光吸収性の粒子の有機樹脂や液体への分散性を向上させるため、これらの混合物に分散剤が添加されていることが好ましい。
【００５４】
一方、光吸収性を有する薄膜としては、無機材料の薄膜、または有機材料の薄膜を用いることができる。
【００５５】
光吸収性を有する無機材料の薄膜としては、窒化シリコン膜、酸化窒化シリコン膜などの窒素を含むシリコン膜や、酸化チタン、窒化チタンなどの金属酸化物または金属窒化物を用いることができる。また透光性を有する程度に薄い金属薄膜を用いることもできる。
【００５６】
ここで、光吸収材１０５として無機材料の薄膜を用いる場合には、酸化物または窒素を含む酸化物を用いると、ガラス層１０４と接合する第２の基板１０２との密着性を向上できるため好ましい。
【００５７】
光吸収性を有する有機材料の薄膜としては、ポリイミドなどのさまざまな有色の有機樹脂を用いることができる。また、アクリルなどの透明な有機樹脂を染料により着色した材料を用いてもよい。
【００５８】
以下、光吸収材１０５をガラス層１０４の表面に付着させる方法の例について説明する。
【００５９】
＜光吸収材１０５の形成方法例１＞
始めに、光吸収材１０５として光吸収性を有する粒子を用いる場合について説明する。
【００６０】
光吸収性を有する粒子が分散した液体をガラス層１０４上に塗布する。該液体は、スピンコート法などを用いて第１の基板１０１の全面に塗布してもよいが、インクジェット法により、ガラス層１０４上に直接吐出すると材料の使用効率を高めることができるため好ましい。
【００６１】
用いる液体としては、沸点が室温よりも高い材料を用いることが好ましい。
【００６２】
その後、液体の沸点以上の温度で第１の基板１０１を加熱して該液体を揮発させる。該液体を揮発させることにより、分散していた光吸収性を有する粒子である光吸収材１０５をガラス層１０４の上面に付着させることができる。
【００６３】
この時点での、ガラス層１０４を含む断面概略図を図２（Ａ）に示す。図２（Ａ）は、図１（Ｃ）中の切断線Ａ−Ｂで切断した断面概略図である。また、図２（Ｂ）は、図２（Ａ）中の破線で示した領域を拡大した概略図である。
【００６４】
図２（Ａ）に示すように、ガラス層１０４はその上面に凹凸形状を有していることが好ましい。このような形状とすることで、光吸収材１０５は凹部に多く付着し、凸部にはほとんど付着しないため、特別な工程を経ることなくガラス層１０４の上面の一部を露出させることができる。また、光吸収材１０５として粒径の小さい粒子を用いているため、図２（Ｂ）に示すようにガラス層１０４の表面の凹部に該粒子を捕捉して定着させることができる。
【００６５】
このような形状のガラス層１０４を形成するためには、上述のフリットペーストの加熱処理の際に加熱条件（加熱温度、加熱時間など）を、ガラスフリットが完全に溶融してしまわずに、ガラスフリットの形状が反映される程度に調整すればよい。
【００６６】
またガラス層１０４の形状をその端部がテーパ形状となるように形成することで、ガラス層の露出した表面に均一に光吸収材１０５を付着させることができるため、後のレーザ光の照射によってガラス層１０４を効率的に加熱することができる。また特に、光吸収材１０５をスピンコート法により形成する場合では、このような形状とすることで、ガラス層の端部の段差により付着する光吸収材１０５の量（密度）に偏りが生じてしまうことを抑制できる。なお、本明細書等において、対象物の端部がテーパ形状であるとは、その端部の領域において表面と被形成面との成す角度が０度より大きく９０度未満、好ましくは５度以上７０度以下であり、端部から連続的に厚さが増加するような断面形状を有することをいう。
【００６７】
以上の方法により、ガラス層１０４の表面に光吸収材１０５として光吸収性を有する粒子を付着させることができる。
【００６８】
＜光吸収材１０５の形成方法例２＞
続いて、光吸収材１０５として有機樹脂に分散された光吸収性を有する粒子を用いる場合について説明する。
【００６９】
まず、ガラス層１０４を覆うように、光吸収材１０５が分散した樹脂１１１を形成する（図３（Ａ））。
【００７０】
樹脂１１１としては、感光性の有機樹脂または非感光性の有機樹脂を用いることができる。
【００７１】
樹脂１１１は、スピンコート法、スクリーン印刷法などの印刷法、ディスペンス法、またはインクジェット法などを用いて形成することができる。なお、樹脂１１１を塗布した後、加熱処理により樹脂１１１に含まれる有機溶媒などを除去してもよい。
【００７２】
ここで、樹脂１１１は被覆性が高いため、ガラス層１０４の凸部上には薄く、また凹部上には厚く形成することができる。図３（Ａ）では、ガラス層１０４が表面に凹凸形状を有する場合を示したが、例えばその断面形状が円弧形状や矩形形状である場合など、ガラス層１０４の表面に顕著な凹凸形状が無い場合であっても、ガラス層１０４が頂部や角部などを有する形状の場合には、その部分に形成される樹脂１１１が薄く形成される。
【００７３】
その後、樹脂１１１を除去する。樹脂１１１を除去する際、樹脂１１１に分散していた光吸収材１０５が露出し、直接ガラス層１０４に接することにより、ガラス層１０４の表面に付着する（図３（Ｂ））。
【００７４】
樹脂１１１の除去は、樹脂１１１として感光性の有機樹脂を用いた場合には、現像処理（または、露光処理及び現像処理）を施すことにより行うことができる。また樹脂１１１として非感光性の有機樹脂を用いた場合には、ウェットエッチングまたはドライエッチングにより除去することができる。
【００７５】
図３（Ｃ）は、図３（Ｂ）中の破線で示した領域を拡大した概略図である。図３（Ｃ）に示すように、ガラス層１０４の表面の凹部において、光吸収材１０５上に樹脂１１１の一部が上記エッチングや現像処理により除去されずに残存している場合がある。このように樹脂１１１の一部を残存させることで、光吸収材１０５を確実にガラス層１０４の表面に定着させることができるため好ましい。
【００７６】
以上の方法により、ガラス層１０４の表面に光吸収材１０５として光吸収性を有する粒子を付着させることができる。
【００７７】
＜光吸収材１０５の形成方法例３＞
続いて、光吸収材１０５として光吸収性を有する薄膜を用いる場合について説明する。
【００７８】
まず、ガラス層１０４を覆うように、光吸収性を有する材料からなる薄膜１１２を形成する（図４（Ａ））。
【００７９】
薄膜１１２として、有機材料の薄膜を用いる場合には、スピンコート法、スクリーン印刷法などの印刷法、ディスペンス法、またはインクジェット法などを用いて形成することができる。なお、樹脂を塗布した後、加熱処理により有機溶媒などを除去することにより薄膜１１２を形成してもよい。また、真空蒸着法を用いて薄膜１１２を形成してもよい。
【００８０】
一方、薄膜１１２として、無機材料の薄膜を用いる場合には、スパッタリング法や真空蒸着法、ＣＶＤ法などの成膜方法を用いることができる。
【００８１】
薄膜１１２は、ガラス層１０４の表面の凹凸形状を被覆するように形成することが好ましい。このとき、ガラス層１０４の表面の凸部上では薄く、凹部上ではこれよりも厚く形成することが好ましい。
【００８２】
続いて、薄膜１１２の一部をエッチングし、ガラス層１０４の上面を露出させる（図４（Ｂ）、（Ｃ））。エッチングは、ウェットエッチングまたはドライエッチングにより行うことができる。
【００８３】
このとき、ガラス層１０４の表面の凸部上の薄膜１１２を先に消失させ、凹部上の比較的厚い薄膜１１２を残存させるようにエッチングを行うことにより、ガラス層１０４の上面の一部を露出させることができる。
【００８４】
このようにして、ガラス層１０４の上面に光吸収材１０５を付着させることができる。
【００８５】
なお、薄膜１１２の形成方法として、例えば真空蒸着法やスパッタリング法、ＣＶＤ法などを用いた場合、ガラス層１０４の凸部と凹部とで形成される薄膜１１２の厚さに差が生じない場合がある。このような場合は、薄膜１１２を形成後、異方性のドライエッチング処理を施すことにより、ガラス層１０４の表面の凸部や凹部の側面に、薄膜１１２の一部を残存させることができる。また、ガラス層１０４の一部を覆うようにエッチングマスクを形成し、該エッチングマスクに覆われていない領域の薄膜１１２をエッチングして、ガラス層１０４の上面の一部を露出させてもよい。
【００８６】
以上が、光吸収材１０５をガラス層１０４の上面に付着させる方法についての説明である。
【００８７】
続いて、第２の基板１０２を第１の基板１０１と対向するように配置する。このとき、第２の基板１０２の表面と、ガラス層１０４の露出した上面の一部が接するように設ける。その後、ガラス層１０４にレーザ光１１３を照射してガラス層１０４の少なくとも上面を溶融することで、ガラス層１０４と第２の基板１０２を接合する（図１（Ｄ））。
【００８８】
レーザ光１１３の照射工程において、第１の基板１０１または第２の基板１０２を透過させた光を、ガラス層１０４に照射することが好ましい。このとき、レーザ光１１３の照射側の基板には、レーザ光１１３に対して透光性の材料を用いる。
【００８９】
また、レーザ光１１３はガラス層１０４に沿って走査しながら照射する。このとき、ガラス層１０４が設けられる第１の基板１０１、またはレーザ光１１３を射出する射出口１１４、もしくはその両方を動かしながら照射すればよい。
【００９０】
レーザ光１１３を射出する射出口１１４としては、例えば光ファイバーなどを用い、レーザ発振器に直接接続してレーザ光１１３を取り出す構成を用いてもよいし、ミラーやレンズを組み合わせてレーザ光１１３を取り出す構成としてもよい。
【００９１】
レーザ光１１３の照射により、ガラス層１０４自体が加熱されると共に、ガラス層１０４の上面に付着した光吸収材１０５も加熱される。光吸収材１０５からの発熱により、ガラス層１０４の上部を効果的に加熱することができるため、ガラス層１０４と第２の基板１０２を接合するために必要なレーザ光１１３の照射エネルギーを低減することができる。すなわち、レーザ光１１３の走査速度を向上させること、またはレーザ光１１３の照射強度を低減することによる低消費電力化により、生産性を向上できる。
【００９２】
さらに、ガラス層１０４と第２の基板１０２の溶着部分を効果的に加熱できるため、ガラス層１０４と第２の基板１０２の密着性や接合強度を向上させることができる。また、ガラス層１０４への加熱が不十分となることでガラス層１０４自体や、ガラス層１０４と第２の基板１０２の接合部分に、隙間が生じてしまう不具合を抑制し、高い気密性と高い機械的強度を兼ね備え、信頼性の高い封止体を作製することができる。
【００９３】
また、本発明の一態様の基板の接合方法では光吸収材１０５を用いることで、ガラス層１０４と第２の基板１０２の界面近傍を効果的に加熱させることができるため、フリットペースト１０３としてレーザ光１１３を吸収する材料を含まない材料を用い、ガラス層１０４自体がレーザ光１１３を吸収しない場合であっても、ガラス層１０４と第２の基板１０２とを確実に接合させることができる。そのため、フリットペースト１０３としてガラス材料とバインダのみを含むものを用いることが可能で、コストを低減できる。また、フリットペースト１０３としてレーザ光１１３を吸収する材料を含む材料を用いた場合では、レーザ光１１３の照射によりガラス層１０４と光吸収材１０５の両方が加熱されるため、ガラス層１０４の内部まで効率的に加熱することができ、より確実にガラス層１０４と第２の基板１０２を接合させることができる。
【００９４】
以上の工程により、第１の基板１０１と第２の基板１０２をガラス層１０４によって接合することができる。
【００９５】
上記工程により作製された封止体１００の概略図を図５（Ａ）に示す。封止体１００は、第１の基板１０１と第２の基板１０２と、ガラス層１０４に囲まれた閉空間である封止領域１０６を有する。また図５（Ｂ）及び図５（Ｃ）には、図５（Ａ）中の切断線Ｃ−Ｄで切断した断面の一例をそれぞれ示す。
【００９６】
上記工程において、例えば図２（Ａ）等で示したように、ガラス層１０４の端部がテーパ形状となるように形成し、上部から見たときのガラス層１０４の幅と第１の基板１０１との接触面の幅が一致するようにガラス層１０４を形成することにより、接合後のガラス層１０８の形状を、図５（Ｂ）に示すように、第２の基板１０２との接触面積よりも第１の基板１０１との接触面積の方が大きな形状とすることができる。このように第１の基板１０１とガラス層１０８の接触面積を大きくすることで、これらの密着性や接合強度を高めることができる。
【００９７】
また図５（Ｂ）に示すように、接合後のガラス層１０８と第２の基板１０２の間には、光吸収材１０５が一部偏析、または凝集して残存している場合がある。このとき、上部からみて光吸収材１０５が残存している領域の面積、すなわち該領域を第１の基板１０１の被形成面と平行な面に投影したときの面積が、ガラス層１０８と第２の基板１０２との接触面積よりも十分に小さい、例えば１０％以下であれば、接合強度にはほとんど影響しない。
【００９８】
また、光吸収材１０５として金属、金属酸化物、金属窒化物、または窒化シリコン膜、酸化窒化シリコン膜などの無機材料を用いた場合、レーザ光１１３の照射によりこれら無機材料が接合後のガラス層１０８中に拡散し、図５（Ｃ）に示すような拡散層１０７を形成する場合がある。拡散層１０７は、ガラス層１０８を構成するガラス材料と光吸収材１０５に用いる材料の両方を含んで構成される。したがって、拡散層１０７自体も第２の基板１０２と溶着させることができる。このような拡散層１０７を用いることでガラス層１０８と第２の基板１０２との接合強度の低下を抑制できるため好ましい。
【００９９】
また、光吸収材１０５に用いる材料の拡散層１０７中の濃度には、ガラス層１０８よりも外側から内側にかけて低くなるように濃度勾配がみられる場合がある。なお、ガラス層１０８と拡散層１０７の境界は不明瞭な場合があるため、図５（Ｃ）には点線で示している。このように拡散層１０７からガラス層１０８にかけて連続的な濃度勾配を有することで、拡散層１０７自体や拡散層１０７とガラス層１０８の境界付近における内部応力を緩和し、クラックの発生等の不具合を抑制でき、信頼性の高い封止体とすることができる。
【０１００】
以上が本発明の一態様の封止体の作製方法を用いて作製可能な封止体の構成例についての説明である。
【０１０１】
本実施の形態は、本明細書中に記載する他の実施の形態と適宜組み合わせて実施することができる。
【０１０２】
（実施の形態２）
本実施の形態では、本発明の一態様の接合方法を用いた、発光装置の作製方法例について説明する。なお、実施の形態１と重複する部分については、説明を省略するか簡略化して説明する。
【０１０３】
まず、実施の形態１と同様にして、第１の基板１０１上にフリットペースト１０３を形成した後、該フリットペースト１０３を加熱してガラス層１０４を形成する（図６（Ａ））。
【０１０４】
続いて第１の基板１０１上のガラス層１０４に囲まれた領域に、カラーフィルタ１２１を形成する。このとき同時に、ガラス層１０４上に光吸収材１０５を形成する（図６（Ｂ））。
【０１０５】
カラーフィルタ１２１としては、実施の形態１で例示した光吸収性の粒子を顔料として含む樹脂を用いることができる。
【０１０６】
カラーフィルタ１２１の形成方法としては、例えばエッチング法や、カラーレジスト法等がある。
【０１０７】
エッチング法を用いて複数色のカラーフィルタを形成する場合、第１の基板１０１上に第１の色の顔料を分散した樹脂をスピンコート法などにより塗布し、乾燥させる。続いて当該樹脂上にレジストマスクを形成し、エッチングにより該樹脂の不要な部分を除去した後、レジストマスクを除去することで第１の色のカラーフィルタを形成することができる。次いで、上記と同様に、第２の色の顔料を分散した樹脂を用いて第２の色のカラーフィルタを形成することにより、複数色のカラーフィルタを形成することができる。
【０１０８】
また、カラーレジスト法を用いる場合には、光を照射することにより現像液に対する溶解度が変化する感光性樹脂に顔料が分散したものを用い、これをスピンコート法などにより塗布した後乾燥させる。その後、フォトマスクを用いて露光し、現像処理を施すことによりカラーフィルタのパターンを形成することができる。
【０１０９】
いずれの形成方法においても、光吸収性の粒子を顔料として含む樹脂を塗布する際に、ガラス層１０４の上面にも同時に光吸収性の粒子を付着させることができ、これを光吸収材１０５として用いることができる。したがって、工程を増やすことなくガラス層１０４上に光吸収材１０５を形成することができる。
【０１１０】
なお、上記ではカラーフィルタ１２１の材料の一例として光吸収性の粒子を含む材料を用いる場合について説明したが、透過光を所望の色に着色する材料を用いればよく、例えば実施の形態１で例示した光吸収性の薄膜を用いることもできる。その場合、フォトリソグラフィ法などの方法によりカラーフィルタ１２１を形成することができる。光吸収性の薄膜を用いた場合でも、該薄膜の成膜時にガラス層１０４上にも形成されるように成膜することにより、工程を増やすことなくガラス層１０４上に光吸収材１０５を形成することができる。
【０１１１】
続いて、発光モジュール１２０を備える第２の基板１０２を準備する（図６（Ｃ））。発光モジュール１２０は、第２の基板１０２の一表面上に形成されている。また、発光モジュール１２０を駆動させるための電源電位や信号等を外部から入力するための配線１２２も、発光モジュール１２０が設けられる同一面上に形成されている。
【０１１２】
発光モジュール１２０としては、有機ＥＬ素子が適用されたアクティブマトリクス型やパッシブマトリクス型の画像表示装置、または照明装置などを用いることができる。画像表示装置にカラーフィルタを適用することで、表示品位を向上させることができる。また照明装置にカラーフィルタを適用することで、発光色を所望の色に調整することができる。また発光モジュール１２０には、有機ＥＬ素子を発光させるための駆動回路や、配線などを含んでいてもよい。
【０１１３】
発光モジュール１２０は、様々な作製方法により作製することができる。例えば有機ＥＬ素子が適用されたアクティブマトリクス型の画像表示装置を適用する場合には、第２の基板上にトランジスタを構成するゲート電極（及び配線）、ゲート絶縁層、半導体層、ソース電極及びドレイン電極（及び配線）を形成する。その後、トランジスタと電気的に接続する第１の電極と、発光性の有機化合物を含む層と、第２の電極とを順次積層して形成することにより、有機ＥＬ素子を形成する。なお、第１の電極とトランジスタのソース電極またはドレイン電極とを共通して用いてもよい。
【０１１４】
なお、発光モジュール１２０の構成例については、後の実施の形態で詳細に説明する。
【０１１５】
続いて、第１の基板１０１と第２の基板１０２とを、ガラス層１０４と第２の基板１０２の上面とが接するように配置する（図７（Ａ））。
【０１１６】
その後、実施の形態１と同様に、ガラス層１０４にレーザ光１１３（図示しない）を照射し、ガラス層１０４と第２の基板１０２とを溶着させることにより、第１の基板１０１と第２の基板１０２とを溶着後のガラス層１０８により接合する。
【０１１７】
以上の工程により、第１の基板１０１、第２の基板１０２及びガラス層１０８に囲まれた封止領域内に発光モジュール１２０が封入された、発光装置１５０を作製することができる（図７（Ｂ））。
【０１１８】
このような方法によれば、信頼性の高い発光装置を高い生産性で作製することができる。さらに、工程を増やすことなくカラーフィルタ１２１の形成と光吸収材１０５の形成を同時に行うことができため、より生産性を高めることができる。
【０１１９】
本実施の形態は、本明細書中に記載する他の実施の形態と適宜組み合わせて実施することができる。
【０１２０】
（実施の形態３）
本発明の一態様の基板の接合方法が適用された封止体は極めて気密性が高く、例えば有機ＥＬ素子、有機半導体素子、有機太陽電池などのように、素子が大気（水分や酸素を含む）に曝されると急速にその性能が低下するような素子が適用された、様々なデバイスに適用することができる。また、本発明の一態様の封止体の作製方法を適用することにより、耐熱性の低いデバイスにも適用可能で、且つ高い生産性で上述した様々なデバイスを作製することができる。
【０１２１】
また有機ＥＬ素子を備える発光装置としては、表示装置や照明等が挙げられる。有機ＥＬ素子を備える表示装置としては、パッシブマトリクス方式（単純マトリクス方式）、またはアクティブマトリクス方式が適用された表示装置が挙げられる。以下では、アクティブマトリクス方式が適用された表示装置を例に挙げて、その構成例を説明する。
【０１２２】
図８（Ａ）は、本実施の形態で例示する表示装置２００の上面概略図である。
【０１２３】
表示装置２００は第１の基板１０１、第２の基板１０２、及びガラス層１０８に囲まれた封止領域内に、複数の画素を備える表示部２１１、ソース駆動回路２１２、ゲート駆動回路２１３を備える。また、第２の基板１０２上の封止領域よりも外側の領域に外部接続電極２０５を備える。外部接続電極２０５に電気的に接続されたＦＰＣ２０４から、表示部２１１やソース駆動回路２１２、ゲート駆動回路２１３等を駆動するための電源や信号を入力することができる。
【０１２４】
図８（Ｂ）は、図８（Ａ）に示した表示装置２００において、ＦＰＣ２０４及びゲート駆動回路２１３を含む領域を切断する切断線Ａ−Ｂと、表示部２１１を含む領域を切断する切断線Ｃ−Ｄと、ガラス層１０８を含む領域を切断する切断線Ｅ−Ｆのそれぞれに沿って切断した際の断面概略図である。
【０１２５】
第２の基板１０２と第１の基板１０１は、第１の基板１０１の外周部においてガラス層１０８によって接着されている。また第１の基板１０１、第２の基板１０２、及びガラス層１０８に囲まれた封止領域内に、少なくとも発光素子２２０が設けられている。
【０１２６】
図８（Ｂ）には、ゲート駆動回路２１３として、いずれもｎチャネル型トランジスタであるトランジスタ２３１とトランジスタ２３２を組み合わせた回路を有する例を示している。なお、ゲート駆動回路２１３の構成はこれに限られず、ｎチャネル型のトランジスタとｐチャネル型のトランジスタを組み合わせた種々のＣＭＯＳ回路や、ｐチャネル型のトランジスタを組み合わせた回路としてもよい。なお、ソース駆動回路２１２についても同様である。また、本実施の形態では、表示部２１１が形成される絶縁表面上にゲート駆動回路２１３とソース駆動回路２１２が形成されたドライバ一体型の表示装置の構成を示すが、表示部２１１が形成される絶縁表面とは別にゲート駆動回路２１３とソース駆動回路２１２の一方または両方を設ける構成としてもよい。例えば、ＣＯＧ方式により駆動回路用ＩＣを実装してもよいし、ＣＯＦ方式により駆動回路用ＩＣが実装されたフレキシブル基板（ＦＰＣ）を実装してもよい。
【０１２７】
なお、表示部２１１、ソース駆動回路２１２、ゲート駆動回路２１３が備えるトランジスタの構造は特に限定されない。例えば、スタガ型のトランジスタ、逆スタガ型のトランジスタなどを用いてもよい。また、トップゲート型またはボトムゲート型のいずれのトランジスタ構造としてもよい。また、トランジスタに用いる半導体材料としては、例えばシリコンやゲルマニウムなどの半導体材料、化合物半導体材料、有機半導体材料、またはインジウム、ガリウム、亜鉛のうち少なくともひとつを含む酸化物半導体材料を用いてもよい。
【０１２８】
また、トランジスタに用いる半導体の結晶性についても特に限定されず、非晶質半導体、結晶性を有する半導体（微結晶半導体、多結晶半導体、単結晶半導体、または一部に結晶領域を有する半導体）のいずれを用いてもよい。結晶性を有する半導体を用いると、トランジスタ特性の劣化が抑制されるため好ましい。
【０１２９】
インジウム、ガリウム、亜鉛のうち少なくともひとつを含む酸化物半導体としては、代表的にはＩｎ−Ｇａ−Ｚｎ系金属酸化物などが挙げられる。シリコンよりもバンドギャップが広く、且つキャリア密度の小さい酸化物半導体を用いると、オフ状態におけるリーク電流を抑制できるため好ましい。
【０１３０】
図８（Ｂ）には、表示部２１１の一例として、一画素分の断面構造を示している。表示部２１１内の一つの画素は、スイッチング用のトランジスタ２３３と、電流制御用のトランジスタ２３４と、該トランジスタ２３４の一方の電極（ソース電極又はドレイン電極）に電気的に接続された第１の電極２２１を含む。また第１の電極２２１の端部を覆う絶縁層２３５が設けられ、該絶縁層２３５上の、ブラックマトリクス２４２と重なる領域にスペーサ２３６が設けられている。スペーサ２３６を表示部２１１に複数設けることで、第２の基板１０２と第１の基板１０１の距離が必要以上近づくことを抑制できるため、信頼性の高い表示装置とすることができる。
【０１３１】
なお、図８（Ｂ）ではスペーサ２３６を第２の基板１０２側に設ける構成としたが、第１の基板１０１側に設ける構成としてもよい。例えば、ブラックマトリクス２４２と重なる位置にスペーサ２３６を設ける。またこのとき、スペーサ２３６の表面に導電性を持たせ、スペーサ２３６の該表面と発光素子２２０の第２の電極２２３とを接して設けることにより、スペーサ２３６を第２の電極２２３と電気的に接続する補助配線として用いることもできる。特に第２の電極２２３として比較的抵抗率の高い透光性の導電性材料を用いた場合には有効である。
【０１３２】
発光素子２２０は、第１の電極２２１と、第２の電極２２３と、これらに挟持されたＥＬ層２２２を有する。以下、発光素子２２０について説明する。
【０１３３】
発光素子２２０において、光射出側に設ける電極には、ＥＬ層２２２からの発光に対して透光性を有する材料を用いる。
【０１３４】
透光性を有する材料としては、酸化インジウム、インジウムスズ酸化物、インジウム亜鉛酸化物、酸化亜鉛、ガリウムを添加した酸化亜鉛などの導電性酸化物、またはグラフェン等を用いることができる。そのほか、金、銀、白金、マグネシウム、ニッケル、タングステン、クロム、モリブデン、鉄、コバルト、銅、パラジウム、またはチタンなどの金属材料や、該金属材料を含む合金材料を用いることができる。または、該金属材料の窒化物（例えば、窒化チタン）などを用いてもよい。なお、金属材料、合金材料（またはそれらの窒化物）を用いる場合には、透光性を有する程度に薄くすればよい。また、上記材料の積層膜を導電層として用いることができる。例えば、銀とマグネシウムの合金とインジウムスズ酸化物の積層膜などを用いると、導電性を高めることができるため好ましい。
【０１３５】
このような材料からなる導電膜は、真空蒸着法、スパッタリング法などにより形成する。そのほか、インクジェット法などの吐出法、スクリーン印刷法などの印刷法、またはメッキ法などを用いて形成することができる。
【０１３６】
なお、透光性を有する上述の導電性酸化物をスパッタリング法によって形成する場合、当該導電性酸化物を、アルゴン及び酸素を含む雰囲気下で成膜すると、透光性を向上させることができる。
【０１３７】
また導電性酸化物膜をＥＬ層２２２上に形成する場合、酸素濃度が低減されたアルゴンを含む雰囲気下で成膜した第１の導電性酸化物膜と、アルゴン及び酸素を含む雰囲気下で成膜した第２の導電性酸化物膜の積層膜とすると、ＥＬ層２２２への成膜ダメージを低減させることができるため好ましい。ここで特に第１の導電性酸化物膜を成膜する際に用いるアルゴンガスの純度が高いことが好ましく、例えば露点が−７０℃以下、好ましくは−１００℃以下のアルゴンガスを用いることが好ましい。
【０１３８】
光射出側とは反対側に設ける電極には、該発光に対して光反射性を有する材料を用いる。
【０１３９】
光反射性を有する材料としては、例えばアルミニウム、金、白金、銀、ニッケル、タングステン、クロム、モリブデン、鉄、コバルト、銅、又はパラジウム等の金属材料や、該金属材料を含む合金材料を用いることができる。また、このような金属材料または合金材料にランタンやネオジム、ゲルマニウムなどを添加してもよい。合金材料の例としては、アルミニウムとチタンの合金、アルミニウムとニッケルの合金、アルミニウムとネオジムの合金などのアルミニウムを含む合金（アルミニウム合金）や、銀と銅の合金、銀とパラジウムと銅の合金、銀とマグネシウムの合金などの銀を含む合金などが挙げられる。銀と銅を含む合金は耐熱性が高いため好ましい。さらに、アルミニウムを含む膜に接して金属膜、または金属酸化物膜を積層することで、アルミニウムを含む膜の酸化を抑制することができる。アルミニウムを含む膜に接して設ける金属材料、または金属酸化物材料としては、チタン、酸化チタンなどが挙げられる。また、上記透光性を有する材料からなる膜と金属材料からなる膜とを積層してもよい。例えば、銀とインジウムスズ酸化物の積層膜、銀とマグネシウムの合金とインジウムスズ酸化物の積層膜などを用いることができる。
【０１４０】
このような電極は、真空蒸着法や、スパッタリング法などにより形成する。そのほか、インクジェット法などの吐出法、スクリーン印刷法などの印刷法、またはメッキ法を用いて形成することができる。
【０１４１】
ＥＬ層２２２は、少なくとも発光性の有機化合物を含む層（以下、発光層ともいう）を含めばよく、単数の層で構成されていても、複数の層が積層されていてもよい。複数の層が積層された構成としては、陽極側から正孔注入層、正孔輸送層、発光層、電子輸送層、並びに電子注入層が積層された構成を例に挙げることができる。なお、発光層を除くこれらの層はＥＬ層２２２中に必ずしも全て設ける必要はない。また、これらの層は重複して設けることもできる。具体的にはＥＬ層２２２中に複数の発光層を重ねて設けてもよい。また、電荷発生領域など他の構成を適宜加えることができる。また、例えば、異なる発光色を呈する発光層を複数積層する構成としてもよい。例えば補色の関係にある２以上の発光層を積層することにより白色発光を得ることができる。
【０１４２】
ＥＬ層２２２は、真空蒸着法、またはインクジェット法などの吐出法、スピンコート法などの塗布法、または印刷法などを用いて形成できる。
【０１４３】
本実施の形態では、第１の電極２２１として光反射性を有する材料を用い、第２の電極２２３として透光性を有する材料を用いる。したがって、発光素子２２０は上面射出型（トップエミッション型）の発光素子であり、第１の基板１０１側に光を射出する。
【０１４４】
以上が発光素子２２０についての説明である。
【０１４５】
第２の基板１０２上には、第２の基板１０２の上面に接する絶縁層２３７と、トランジスタのゲート絶縁層として機能する絶縁層２３８と、トランジスタを覆う絶縁層２３９及び絶縁層２４１が設けられている。
【０１４６】
絶縁層２３７は、第２の基板１０２に含まれる不純物の拡散を抑制する目的で設けられる。また、トランジスタの半導体層に接する絶縁層２３８及び絶縁層２３９は、トランジスタの劣化を助長する不純物の拡散を抑制する材料を用いることが好ましい。これら絶縁層には、例えばシリコンなどの半導体やアルミニウムなどの金属の酸化物、窒化物、または酸窒化物を用いることができる。またこのような無機絶縁材料の積層膜、または無機絶縁材料と有機絶縁材料の積層膜を用いてもよい。なお、絶縁層２３７や絶縁層２３９は、不要であれば設けなくてもよい。
【０１４７】
絶縁層２４１は、下層に設けられるトランジスタや配線などによる段差を被覆する平坦化層として機能する。絶縁層２４１としてはポリイミドやアクリルなどの樹脂材料を用いることが好ましい。また平坦性を高められる場合には、無機絶縁材料を用いてもよい。なお、絶縁層２４１は不要であれば設けなくてもよい。
【０１４８】
第２の基板１０２に設けられる配線２０６は、ガラス層１０８によって封止された封止領域内から外側にかけて延在して設けられ、ゲート駆動回路２１３（またはソース駆動回路２１２）と電気的に接続している。また配線２０６の端部の一部が外部接続電極２０５を成している。本実施の形態では、外部接続電極２０５は、トランジスタのソース電極またはドレイン電極を構成する導電膜と同一の導電膜と、トランジスタのゲート電極を構成する導電膜と同一の導電膜とを積層して形成されている。このように、複数の導電膜を積層して外部接続電極２０５を構成することにより、ＦＰＣ２０４などの圧着工程に対する機械的強度を高めることができるため好ましい。
【０１４９】
また、外部接続電極２０５の上面に接して接続層２０８が設けられ、接続層２０８を介してＦＰＣ２０４と外部接続電極２０５が電気的に接続している。接続層２０８としては、異方性導電フィルムや異方性導電ペーストなどを用いることができる。
【０１５０】
第１の基板１０１上の、少なくとも表示部２１１と重なる領域には、カラーフィルタ２４３とブラックマトリクス２４２が設けられている。
【０１５１】
カラーフィルタ２４３は、発光素子からの発光を調色し、色純度を高める目的で設けられている。例えば、白色発光の発光素子を用いてフルカラーの表示装置とする場合には、異なる色のカラーフィルタを設けた複数の画素を用いる。その場合、Ｒ（赤色）、Ｇ（緑色）、Ｂ（青色）の３色のカラーフィルタを用いてもよいし、これにＹ（黄色）を加えた４色とすることもできる。またＲ，Ｇ，Ｂ（及びＹ）に加えてＷ（白色）の画素を用い、４色（又は５色）としてもよい。
【０１５２】
また、隣接するカラーフィルタ２４３の間に、ブラックマトリクス２４２が設けられている。ブラックマトリクス２４２は、隣接する画素から回り込む光を遮光し、隣接画素間における混色を抑制する。ブラックマトリクス２４２は異なる発光色の隣接画素間にのみ配置し、同色画素間には設けない構成としてもよい。ここで、カラーフィルタ２４３の端部をブラックマトリクス２４２と重なるように設けることにより。光漏れを抑制することができる。ブラックマトリクス２４２は発光素子の発光を遮光する材料を用いることができ、金属材料や顔料を含む樹脂材料などを用いて形成することができる。なお、図８Ｂに示すように、ブラックマトリクス２４２はゲート駆動回路２１３などの表示部２１１以外の領域と重ねて設けると、導波光などによる意図しない光漏れを抑制できるため好ましい。
【０１５３】
また、カラーフィルタ２４３、ブラックマトリクス２４２を覆うオーバーコートを設けてもよい。オーバーコートにより、カラーフィルタ２４３やブラックマトリクス２４２に含まれる不純物が封止領域内に拡散することを抑制できる。オーバーコートは透光性の材料を用い、無機絶縁材料または有機絶縁材料を用いることができる。
【０１５４】
ここで、図８では、有機絶縁材料からなる絶縁層２３５及び絶縁層２４１が、ガラス層１０８よりも内側で島状に加工され、ガラス層１０８と接しない構成となっている。このように、有機材料を含む層がガラス層１０８と重畳しないように設けることで、ガラス層１０８と第２の基板１０２との接合強度を高めることができるため好ましい。このとき、ガラス層１０８と接する面（第２の基板１０２の表面を含む）には、無機絶縁材料、好ましくは無機酸化物材料を用いると、より接合強度を高めることができる。
【０１５５】
本実施の形態で例示した表示装置は、本発明の一態様の基板の接合方法、及び発光装置の作製方法を適用することができる。したがって、生産性が高められ、且つ信頼性の高い発光装置である。
【０１５６】
本実施の形態は、本明細書中に記載する他の実施の形態と適宜組み合わせて実施することができる。
【実施例】
【０１５７】
本実施例では、本発明の一態様の基板の接合方法を用いて作製した封止体の気密性を評価した結果について説明する。
【０１５８】
ここでは、作製した封止体の内部にカルシウム膜を封入し、その光に対する透過率を測定することで、気密性を評価した。カルシウム膜は水と反応することによりその透過率が減少するという特徴を用いて、その透過率を測定することにより封止体の気密性を評価することができる。
【０１５９】
＜サンプルの作製＞
まず、第１の基板としてガラス基板を準備した。
【０１６０】
第１の基板の一表面上に、スクリーン印刷法を用いてフリットペーストを塗布した。フリットペーストは第１の基板の外周に沿って閉曲線を成し、厚さ約１０μｍ、幅約５００μｍとなるように形成した。その後、室温大気圧下で約３０分放置した後、約１４０度で２０分の加熱処理を行い、続けて約４５０度で１時間の加熱処理を行った。このようにして、フリットペーストに含まれるバインダ等を除去し、ガラスフリットを溶融して得られた溶融体を含むガラス層を形成した。
【０１６１】
続いて、第１の基板上にブラックマトリクスを形成した。ブラックマトリクスの形成は、カーボンブラックを含むカラーレジスト（東京応化工業株式会社製：ＣＦＰＲ  ＢＫ−４６１１）をスピンコータで塗布し、９０度で加熱処理した後に、露光、現像処理を行って不要な部分を除去した後、２２０度で加熱処理を行うことにより形成した。
【０１６２】
続いて、同様の方法により、緑色のカラーフィルタ、赤色のカラーフィルタ、青色のカラーフィルタをそれぞれ順に形成した。緑色のカラーフィルタには、緑色の顔料を含むカラーレジスト（富士フイルム株式会社製：ＣＧ−７００１Ｗ）を用いた。また赤色のカラーフィルタには、赤色の顔料を含むカラーレジスト（富士フイルム株式会社製：ＣＲ−７００１Ｗ）を用いた。また青色のカラーフィルタには、青色の顔料を含むカラーレジスト（富士フイルム株式会社製：ＣＢ−７００１Ｗ）を用いた。
【０１６３】
このとき、ガラス層の上面の一部にカーボンブラック、及び各カラーフィルタに含まれる顔料が付着していることを確認した。
【０１６４】
続いて、第２の基板としてガラス基板を準備した。
【０１６５】
第２の基板の一表面上に、真空蒸着法によりカルシウム膜を約５０ｎｍの厚さで成膜した。
【０１６６】
その後、第１の基板と第２の基板とを、ガラス層及びカラーフィルタ等が形成された面と、カルシウム膜が形成された面とが対向するように配置した。続いて第２の基板とガラス層の一部を密着させた状態で、第２の基板側からガラス層に対してレーザ光を走査しながら照射することにより、第１の基板と第２の基板とをガラス層により接合した。レーザ光の照射は、波長９４０ｎｍの半導体レーザを用い、出力２８Ｗ、走査速度１ｍｍ／秒の条件で行った。
【０１６７】
以上の方法により、第１の基板、第２の基板及びガラス層に囲まれた封止領域内にブラックマトリクス、３種類のカラーフィルタ、及びカルシウム膜が封入された封止体であるサンプルを得た。本サンプルは同一工程を経て４つ作製した。
【０１６８】
＜比較サンプルの作製＞
上記サンプルの気密性を評価するための比較サンプルとして、ブラックマトリクス及びカラーフィルタを形成しない工程で作製したサンプルを比較サンプルとして用いた。
【０１６９】
まず上記と同様に、第１の基板上にガラス層を形成した。その後、ブラックマトリクス及びカラーフィルタを形成せずに、上記と同様にして、カルシウム膜が形成された第２の基板と第１の基板とをガラス層により接合した。
【０１７０】
ここで、レーザ光の照射条件は、上記条件と同一の条件とした。
【０１７１】
以上の方法により、第１の基板、第２の基板及びガラス層に囲まれた封止領域内にカルシウム膜が封入された封止体である比較サンプルを得た。本比較サンプルは同一工程を経て３つ作製した。
【０１７２】
＜気密性の評価＞
作製したサンプル、及び比較サンプルの気密性を評価するため、それぞれを温度６５度、湿度９０％の環境における保存試験を行い、その際のカルシウム膜の透過率の時間推移を測定した。
【０１７３】
図９（Ａ）は各サンプルのカルシウム膜における、波長７００ｎｍの光に対する透過率の時間推移を示している。図９（Ａ）ではサンプルの測定結果を示すマーカを三角形で、比較サンプルの測定結果を示すマーカを四角形で、それぞれ示している。
【０１７４】
この結果からは、カルシウム膜の成膜工程以降は同一の条件で２種類のサンプルを作製したのにもかかわらず、測定の初期段階からカラーフィルタを形成したサンプルでのカルシウム膜の透過率の値が、カラーフィルタを設けない場合に比べて低いことが確認された。この結果からは、カラーフィルタを形成したサンプルの方が封止領域内の湿度がより低減されていることが確認でき、カラーフィルタは乾燥剤としても機能すると推察できる。
【０１７５】
図９（Ｂ）は、図９（Ａ）の結果を元に導出した、測定開始時からの透過率の変化率の時間推移を示している。ここで、図９（Ｂ）では、カラーフィルタの形成工程を経た４つのサンプルと、カラーフィルタの形成を行っていない３つの比較サンプルについて、それぞれの平均値を算出し、その時間推移を示している。
【０１７６】
カラーフィルタの形成工程を経たサンプルでは、カラーフィルタの形成を行っていない比較サンプルに比べて、透過率の変化率が低い傾向が見られた。すなわち、同一のレーザ光の照射条件を用いた場合、カラーフィルタの形成工程を経たサンプルの方が気密性に優れていることが確認できた。
【０１７７】
以上の結果から、本発明の一態様の基板の接合方法を用いることにより、より高い気密性を有する封止体を作製できることが確認できた。
【符号の説明】
【０１７８】
１００    封止体
１０１    第１の基板
１０２    第２の基板
１０３    フリットペースト
１０４    ガラス層
１０５    光吸収材
１０６    封止領域
１０７    拡散層
１０８    ガラス層
１１１    樹脂
１１２    薄膜
１１３    レーザ光
１１４    射出口
１２０    発光モジュール
１２１    カラーフィルタ
１２２    配線
１５０    発光装置
２００    表示装置
２０４    ＦＰＣ
２０５    外部接続電極
２０６    配線
２０８    接続層
２１１    表示部
２１２    ソース駆動回路
２１３    ゲート駆動回路
２２０    発光素子
２２１    第１の電極
２２２    ＥＬ層
２２３    第２の電極
２３１    トランジスタ
２３２    トランジスタ
２３３    トランジスタ
２３４    トランジスタ
２３５    絶縁層
２３６    スペーサ
２３７    絶縁層
２３８    絶縁層
２３９    絶縁層
２４１    絶縁層
２４２    ブラックマトリクス
２４３    カラーフィルタ
【図１】
2014103109.tif 000003
【図２】
2014103109.tif 000004
【図３】
2014103109.tif 000005
【図４】
2014103109.tif 000006
【図５】
2014103109.tif 000007
【図６】
2014103109.tif 000008
【図７】
2014103109.tif 000009
【図８】
2014103109.tif 000010
【図９】
2014103109.tif 000011